(57)【特許請求の範囲】
【請求項１】
Ｃ：０．０３質量％〜０．９０質量％、Ｓｉ：０質量％〜１．５質量％、Ｍｎ：０．０５質量％〜２．５質量％、Ｐ：０．０５質量％以下、Ｓ：０．０２質量％以下、酸可溶Ａｌ：０．００５質量％〜０．５質量％かつＳｉ＋Ａｌ：１．６質量％以下、残部がＦｅ及び不可避的不純物からなる成分組成を有し、引張試験による降伏強度が７８０Ｎ／ｍｍ２以上であり、磁界の強さが８０００Ａ／ｍのときの圧延方向から４５°方向の磁束密度ＢＢ８０００が１．７０Ｔ以上であり、下記（１）式にて計算される平均の磁束密度ＢＡ８０００が１．６５Ｔ以上でありかつＢＢ８０００≧ＢＡ８０００であることを特徴とする高速回転ＩＰＭモータのロータ鉄心用鋼板。
ＢＡ８０００＝（ＢＬ８０００＋２×ＢＢ８０００＋ＢＣ８０００）／４・・・（１）
（ここで、ＢＬ８０００：圧延方向の磁束密度、ＢＢ８０００：圧延方向から４５°方向の磁束密度、ＢＣ８０００：圧延方向から９０°方向の磁束密度）
【請求項２】
Ｔｉ、Ｎｂ及びＶからなる群から選択される１種以上の成分を合計して０．０１質量％〜０．２０質量％さらに含有する請求項１に記載の高速回転ＩＰＭモータのロータ鉄心用鋼板。
【請求項３】
Ｃｕ：０．１質量％〜１．５質量％、Ｎｉ：０．１質量％〜１．０質量％、Ｍｏ：０．１質量％〜０．６質量％、Ｃｒ：０．１質量％〜１．０質量％及びＢ：０．０００５質量％〜０．００５質量％からなる群から選択される１種以上の成分をさらに含有する請求項１又は２に記載の高速回転ＩＰＭモータのロータ鉄心用鋼板。
【請求項４】
鋼板の少なくとも片方の表面に、有機材料からなる絶縁皮膜、無機材料からなる絶縁皮膜又は有機・無機複合材料からなる絶縁皮膜が形成されている請求項１〜３のいずれか一項に記載の高速回転ＩＰＭモータのロータ鉄心用鋼板。
【請求項５】
Ｃ：０．０３質量％〜０．９０質量％、Ｓｉ：０質量％〜１．５質量％、Ｍｎ：０．０５質量％〜２．５質量％、Ｐ：０．０５質量％以下、Ｓ：０．０２質量％以下、酸可溶Ａｌ：０．００５質量％〜０．５質量％かつＳｉ＋Ａｌ：１．６質量％以下、残部がＦｅ及び不可避的不純物からなる成分組成を有するスラブを連続鋳造後、得られたスラブを１１５０℃以上の温度に加熱し、７００℃以上かつ下記（２）式によって計算されるＡｃ３点−３０℃以上の温度で仕上げ圧延を施した熱延鋼板を、１回の冷間圧延又は中間焼鈍を含む２回以上の冷間圧延で最終圧延率を４０％以上とすることを特徴とする高速回転ＩＰＭモータのロータ鉄心用鋼板の製造方法。
Ａｃ３＝９３７．２−４７６．５×Ｃ＋５６×Ｓｉ−１９．７×Ｍｎ−４．９×Ｃｒ＋３８．１×Ｍｏ−２６．６×Ｎｉ＋１２４．８×Ｖ−１６．３×Ｃｕ＋１３６．３×Ｔｉ−１９．１×Ｎｂ＋１９８．４×Ａｌ＋３３１５×Ｂ・・・（２）
【請求項６】
スラブが、Ｔｉ、Ｎｂ及びＶからなる群から選択される１種以上の成分を合計して０．０１質量％〜０．２０質量％さらに含有する請求項５に記載の高速回転ＩＰＭモータのロータ鉄心用鋼板の製造方法。
【請求項７】
スラブが、Ｃｕ：０．１質量％〜１．５質量％、Ｎｉ：０．１質量％〜１．０質量％、Ｍｏ：０．１質量％〜０．６質量％、Ｃｒ：０．１質量％〜１．０質量％及びＢ：０．０００５質量％〜０．００５質量％からなる群から選択される１種以上の成分をさらに含有する請求項５又は６に記載の高速回転ＩＰＭモータのロータ鉄心用鋼板の製造方法。
【請求項８】
冷間圧延後、２００〜５００℃の温度に加熱することを特徴とする請求項５〜７のいずれか一項に記載の高速回転ＩＰＭモータのロータ鉄心用鋼板の製造方法。
【請求項９】
冷間圧延後、２００〜５００℃の温度に加熱し、同温度域に保持した状態でプレステンパー処理を施すか又は同温度域に保持した状態でテンションアニーリング処理を施すことを特徴とする請求項５〜７のいずれか一項に記載の高速回転ＩＰＭモータのロータ鉄心用鋼板の製造方法。
【請求項１０】
冷間圧延前の金属組織が、フェライト、パーライト、ベイナイト及びマルテンサイトからなる群から選択される１種以上からなるとともに、Ｆｅ、Ｔｉ、Ｎｂ、Ｖ、Ｍｏ及びＣｒからなる群から選択される１種以上を含む炭・窒化物を含有することを特徴とする請求項５〜９のいずれか一項に記載の高速回転ＩＰＭモータのロータ鉄心用鋼板の製造方法。
【請求項１１】
請求項１〜４のいずれか一項に記載のロータ鉄心用鋼板の打抜き片を積層させたことを特徴とするＩＰＭモータのロータ鉄心。
【請求項１２】
請求項１１に記載のロータ鉄心に永久磁石を埋め込んでなるロータを備えることを特徴とするＩＰＭモータ。
【発明の詳細な説明】
【技術分野】
【０００１】
本発明は、電気自動車、ハイブリッド自動車、工作機械などに主に使用される永久磁石埋め込み型モータ（ＩＰＭモータ）のロータ鉄心用鋼板、その製造方法、ＩＰＭモータのロータ鉄心及びＩＰＭモータに関する。
【背景技術】
【０００２】
一般に、ＩＰＭモータは、誘導電動機モータと比べ、高価な永久磁石を使用するため、コストは高くなるものの、高効率であり、ハイブリッド自動車や電気自動車の駆動用モータや発電用モータ、さらには各種工作機械用のモータとして広く使用されてきている。
【０００３】
ＩＰＭモータの鉄心は、ステータ（固定子）とロータ（回転子）とに分けられるが、ステータ側には巻線を通じて、交流磁界が直接付与されるため、高効率化のためには、鉄心には高透磁率であることが求められるとともに、体積抵抗率を高めて、鉄損を低減する必要があった。そのため、ステータ用の鉄心には、極低炭素鋼にＳｉやＡｌを添加して軟磁気特性を改善した電磁鋼板が用いられている。
【０００４】
一方、ロータには、永久磁石が埋め込まれ、鉄心は主にヨークとして磁束密度を高める役割を担っており、ステータ側から発生する僅かな交流磁界の影響は受けるもののその影響は限定的である。しかし、ステータのみに電磁鋼板を使用すると、電磁鋼板の製品歩留りが低下してモータの製造コストが高くなることもあって、通常はステータ側と全く同じ電磁鋼板を素材として用いていた。
【０００５】
一般に、自動車駆動用のＩＰＭモータでは、高速回転化による体格の小型化が推進されているが、ロータには永久磁石が埋め込まれているため、回転速度が速くなり過ぎると、永久磁石に働く遠心力によってロータの突極部近傍が変形してステータと接触し、最終的にはモータの破損に至る。
【０００６】
回転速度の限界は、ロータ用鉄心の板厚や形状が同一の場合には、ロータ用鉄心の降伏強度に依存する。例えば、３質量％程度のＳｉを含有する無方向性電磁鋼板（３５Ａ３００）の場合、磁性焼鈍後の降伏強度は約４００Ｎ／ｍｍ２程度であり、現状ではせいぜい１５０００ｒｐｍ程度までが回転速度の限界と考えられている。これまでも、電磁鋼板をベースに鉄心の降伏強度を高くする検討が種々行われている。
【０００７】
例えば、特許文献１には、磁気特性及び耐変形性の優れた電磁鋼板及びその製造方法が開示されている。また、特許文献２には、鉄損特性の内、ヒステリシス損よりも渦電流損の改善に着目し、高強度化との両立を図った鋼板及びその製造方法が開示されている。特許文献２に開示される製造方法は、Ｃを通常の電磁鋼板よりも高め、連続焼鈍設備にて変態強化することを特徴とする。また、特許文献３には、Ｃ：０．０６質量％超〜０．９０質量％以下、Ｓｉ：０．０５質量％〜３．０質量％、Ｍｎ：０．２質量％〜２．５質量％、Ｐ：０．０５質量％以下、Ｓ：０．０２質量％以下、酸可溶Ａｌ：０．００５質量％〜４．９５質量％を、Ｓｉ＋Ａｌ：５．０質量％以下なる条件で含み、残部がＦｅ及び不可避的不純物からなる成分組成を有する熱間圧延鋼板を１回又は中間焼鈍を含む２回以上の冷間圧延を施して所定の板厚とし、その後、２００〜５００℃の温度に加熱するＩＰＭモータのロータ鉄心用鋼板の製造方法が開示されている。さらに、特許文献４には、高速回転時の疲労特性の改善を目的として、圧延方向から４５°方向の磁束密度が高い無方向性電磁鋼板及びその製造方法が開示されている。
【先行技術文献】
【特許文献】
【０００８】
【特許文献１】特開２００５−１３３１７５号公報
【特許文献２】特開２００５−６０８１１号公報
【特許文献３】特開２００９−４６７３８号公報
【特許文献４】特開２００９−２９９１０２号公報
【発明の概要】
【発明が解決しようとする課題】
【０００９】
しかしながら、特許文献１に開示される方法では、軟磁気特性の改善に力を注いでいるため、十分な強度を確保することができない。
【００１０】
特許文献２に開示される方法では、焼入れままではヒステリシス損が大きくなり過ぎて交流磁界を付与しても十分に励磁することができず、磁束密度が低くなる。そのため、ＩＰＭモータのリラクタンストルクが低下してモータ効率が低下する。なお、特許文献２の図２において、焼入れままの電磁鋼板は、同じ体積抵抗率の従来技術による電磁鋼板よりも渦電流損が低い値となっているが、これは、同じ条件で励磁しても、磁壁の移動が磁界の変化に追随できず、磁界の変化幅が見かけ上小さくなったためと考えられる。すなわち、特許文献２に開示される電磁鋼板では、鋼中の転位密度が非常に高く、しかも複雑に絡み合っているために、励磁しても磁壁の移動が磁界の変化に追随できず、結果的に磁束密度の値が低くなっている。
【００１１】
特許文献３では、高強度かつ高磁束密度の鋼帯を得ることが可能であるが、種々の製造条件において磁束密度の異方性に関する実験を行ったところ、電磁鋼板のような再結晶集合組織を有する鋼板では、圧延方向の磁束密度のみ高くなる異方性を有していること、また、変態強化を使用した高強度鋼板では、圧延方向から９０°方向の磁束密度のみ高くなる異方性を示していることがわかった。また、冷間圧延による加工強化を利用した高強度鋼板では、熱延条件及び冷延条件によっては圧延前の集合組織の影響を引継いで、圧延方向の磁束密度のみ高くなる異方性を示す場合があることもわかった。ロータは、鋼板を積層して製造され、最近では積層する際に円周方向に少しづつずらしながら積層するなどの製造方法も行われているが、素材鋼板の磁束密度の異方性が大きいと、コギングトルクが大きくなり回転時の振動が大きくなる等、モータ性能の劣化は避けられない。
【００１２】
特許文献４は、Ｃ含有量が低い鋼板だけを対象としており、高磁束密度かつ７８０Ｎ／ｍｍ２を超える高強度を有する鋼板の例は示されていない。また、引張強度に関しては圧延方向から４５°方向が最も低くなる異方性を有していることが示されているが、磁束密度の異方性に関する知見は得られず、磁束密度を高くすることで同時に高強度化が達成されるとの作用効果が示されているだけである。この場合、磁束密度が高いほど高強度であることから、磁束密度の異方性も圧延方向から４５°方向の磁束密度が最も低くなっていることが推察される。
【００１３】
従って、本発明は、上記のような問題を解決するためになされたものであり、ＩＰＭモータのロータ用鉄心として用いるときにＩＰＭモータのリラクタンストルクの低下を招くことなく、高速回転に対応可能な高い降伏強度及び良好な磁束密度の異方性を有するロータ鉄心用鋼板を提供することを目的とする。
また、本発明は、そのようなロータ鉄心用鋼板の製造方法、ＩＰＭモータのロータ鉄心及びＩＰＭモータを提供することも目的とする。
【課題を解決するための手段】
【００１４】
そこで、本発明者らは、上記課題を解決すべく、磁束密度の異方性の改善及び高強度化を図ると同時に、磁気特性の劣化を最小限に抑制してモータのリラクタンストルクを最大限に有効活用する方策を探索した。そして、本発明者らは、鋼材の成分組成、金属組織の調整法等を鋭意検討した結果、特定の成分組成とした上で、熱間圧延及び冷間圧延の条件を制御することにより、高強度かつ良好な磁束密度の異方性を有する鋼板が得られ、高速回転による変形や振動が抑制されるとともに、リラクタンストルクを確保するための高磁束密度の鋼板が得られることを見出し、本発明を完成するに至った。
即ち、本発明は、Ｃ：０．０３質量％〜０．９０質量％、Ｓｉ：０質量％〜１．５質量％、Ｍｎ：０．０５質量％〜２．５質量％、Ｐ：０．０５質量％以下、Ｓ：０．０２質量％以下、酸可溶Ａｌ：０．００５質量％〜０．５質量％かつＳｉ＋Ａｌ：１．６質量％以下、残部がＦｅ及び不可避的不純物からなる成分組成を有し、引張試験による降伏強度が７８０Ｎ／ｍｍ２以上であり、磁界の強さが８０００Ａ／ｍのときの圧延方向から４５°方向の磁束密度ＢＢ８０００が１．７０Ｔ以上であり、下記（１）式にて計算される平均の磁束密度ＢＡ８０００が１．６５Ｔ以上でありかつＢＢ８０００≧ＢＡ８０００であることを特徴とする磁気特性の異方性に優れる高速回転ＩＰＭモータのロータ鉄心用鋼板である。
ＢＡ８０００＝（ＢＬ８０００＋２×ＢＢ８０００＋ＢＣ８０００）／４・・・（１）
（ここで、ＢＬ８０００：圧延方向の磁束密度、ＢＢ８０００：圧延方向から４５°方向の磁束密度、ＢＣ８０００：圧延方向から９０°方向の磁束密度）
【００１５】
本発明の高速回転ＩＰＭモータのロータ鉄心用鋼板は、必要に応じて、Ｔｉ、Ｎｂ、Ｖ、Ｃｕ、Ｎｉ、Ｍｏ、Ｃｒ及びＢからなる群から選択される１種以上を含有することも可能である。
【００１６】
また、本発明の高速回転ＩＰＭモータのロータ鉄心用鋼板は、ロータ鉄心での鉄損低減の観点から、鋼板の少なくとも片方の表面に、有機成分からなる絶縁皮膜、無機成分からなる絶縁皮膜又は有機・無機複合材料からなる絶縁皮膜が形成されていることが好ましい。なお、絶縁皮膜の形成は、加熱処理の前後のいずれで行ってもその効果は変わらない。
【００１７】
上述の高速回転ＩＰＭモータのロータ鉄心用鋼板は、上述の成分組成を有するスラブを連続鋳造後、得られたスラブを１１５０℃以上の温度に加熱し、７００℃以上かつ下記（２）式によって計算されるＡｃ３点−３０℃以上の温度で仕上げ圧延を施した熱延鋼板を、１回の冷間圧延又は中間焼鈍を含む２回以上の冷間圧延で最終圧延率を４０％以上とすることにより製造される。
Ａｃ３＝９３７．２−４７６．５×Ｃ＋５６×Ｓｉ−１９．７×Ｍｎ−４．９×Ｃｒ＋３８．１×Ｍｏ−２６．６×Ｎｉ＋１２４．８×Ｖ−１６．３×Ｃｕ＋１３６．３×Ｔｉ−１９．１×Ｎｂ＋１９８．４×Ａｌ＋３３１５×Ｂ・・・（２）
【００１８】
また、上述のような製造方法において、１回の冷間圧延又は中間焼鈍を含む２回以上の冷間圧延で最終圧延率を４０％以上とした後、２００〜５００℃の温度に加熱してもよい。さらに、２００〜５００℃の温度に加熱し、同温度域に保持した状態でプレステンパー処理やテンションアニーリング処理を施すと板形状の点でも有利である。
【００１９】
さらに、高磁束密度の得る観点から、冷間圧延前の金属組織が、フェライト、パーライト、ベイナイト及びマルテンサイトからなる群から選択される１種以上からなるとともに、必要に応じてＦｅ、Ｔｉ、Ｎｂ、Ｖ、Ｍｏ及びＣｒからなる群から選択される１種以上を含む炭・窒化物を含有することが望ましい。
【発明の効果】
【００２０】
本発明によれば、高降伏強度及び高磁束密度を有し、磁気特性の異方性が優れたロータ鉄心用鋼板を提供することができる。この鋼板をＩＰＭモータのロータ鉄心として用いることにより、ＩＰＭモータのリラクタンストルクの低下を招くことなく、スムーズに高速回転可能なＩＰＭモータのロータが得られる。
【図面の簡単な説明】
【００２１】
【図１】実施例３で作製したロータの部分拡大図である。
【発明を実施するための形態】
【００２２】
本発明のＩＰＭモータのロータ鉄心用鋼板は、Ｃ：０．０３質量％〜０．９０質量％、Ｓｉ：０質量％〜１．５質量％、Ｍｎ：０．０５質量％〜２．５質量％、Ｐ：０．０５質量％以下、Ｓ：０．０２質量％以下、酸可溶Ａｌ：０．００５質量％〜０．５質量％かつＳｉ＋Ａｌ：１．６質量％以下、残部がＦｅ及び不可避的不純物からなる成分組成を有し、引張試験による降伏強度が７８０Ｎ／ｍｍ２以上であり、磁界の強さが８０００Ａ／ｍのときの圧延方向から４５°方向の磁束密度ＢＢ８０００が１．７０Ｔ以上であり、下記（１）式にて計算される平均の磁束密度ＢＡ８０００が１．６５Ｔ以上でありかつＢＢ８０００≧ＢＡ８０００であることを特徴とするものである。
ＢＡ８０００＝（ＢＬ８０００＋２×ＢＢ８０００＋ＢＣ８０００）／４・・・（１）
ここで、ＢＬ８０００は圧延方向の磁束密度であり、ＢＢ８０００は圧延方向から４５°方向の磁束密度であり、ＢＣ８０００は圧延方向から９０°方向の磁束密度である。
鋼材の成分には、Ｔｉ、Ｎｂ及びＶからなる群から選択される１種以上の成分が、合計で０．０１質量％〜０．２０質量％含有されてもよく、また、Ｃｕ：０．１質量％〜１．５質量％、Ｎｉ；０．１質量％〜１．０質量％、Ｍｏ：０．１質量％〜０．６質量％、Ｃｒ：０．１質量％〜１．０質量％及びＢ：０．０００５質量％〜０．００５質量％からなる群から選択される１種以上の成分が含有されてもよい。
【００２３】
鋼材の成分組成を限定した理由は以下の通りである。
＜Ｃ：０．０３質量％〜０．９０質量％＞
Ｃは、鋼中に固溶またはセメンタイト（Ｆｅ３Ｃ）として析出し、高強度化に有効な元素である。７８０Ｎ／ｍｍ２以上の降伏強度を得るためには、０．０３質量％以上のＣを含有させる必要がある。しかし、０．９０質量％を超えて含有させると、磁束密度が低くなる。
【００２４】
＜Ｓｉ：０質量％〜１．５質量％＞
Ｓｉは、高強度化に有効である上に、体積抵抗率を高め、渦電流損を小さくするのに有効な元素であるが、本発明では添加しなくてもよい。渦電流損の抑制や高強度化の効果を得ようとするためには、０．０１質量％以上含有させる必要がある。しかし、１．５質量％を超えて含有させると、オーステナイト域での熱間圧延が困難となることに起因して、良好な磁束密度の異方性が得られなくなる。
【００２５】
＜Ｍｎ：０．０５質量％〜２．５質量％＞
Ｍｎは、高強度化に有効な元素である。その効果を得るためには、０．０５質量％以上の含有させることが必要である。しかし、２．５質量％を超えて含有させると、強度の向上効果は飽和するとともに、かえって磁束密度の低下を招く。
【００２６】
＜Ｐ：０．０５質量％以下＞
Ｐは、高強度化に有効な元素であるが、鋼の靭性を著しく低下させる。ＩＰＭモータのロータとしては打抜きや簡単なカシメ加工が施されるのみであり、実用上０．２０質量％までの添加は許容できるが、打抜いた部品の搬送等の取扱時に誤って破損させる可能性がある。本発明では、０．０５質量％までは許容できるため、上限を０．０５質量％とする。
【００２７】
＜Ｓ：０．０２質量％以下＞
Ｓは、高温脆化を引き起こす元素であり、大量に含有させると、熱間圧延時に表面欠陥を生じ、表面品質を劣化させる。したがって、できるだけ低減することが望まれる。０．０２質量％までは許容できるため、上限を０．０２質量％とする。
【００２８】
＜酸可溶Ａｌ：０．００５質量％〜０．５質量％、Ｓｉ＋Ａｌ：１．６質量％以下＞
Ａｌは脱酸剤として添加されるほか、Ｓｉと同様に鋼の体積抵抗率を上昇させるのに有効な元素である。その効果を発揮するためには、０．００５質量％以上の酸可溶Ａｌを含有させることが必要である。しかし、酸可溶Ａｌ単独で０．５質量％を超えて含有させたり、Ｓｉとの合計で１．６質量％を越えて含有させると、オーステナイト域での熱間圧延が困難となることに起因して良好な磁束密度の異方性が得られなくなる。
【００２９】
＜Ｔｉ、Ｎｂ及びＶの１種以上：０．０１質量％〜０．２０質量％＞
Ｔｉ、Ｎｂ及びＶは、鋼中で炭窒化物を形成し、析出強化による高強度化に有効な元素である。その効果を得るためには、１種又は２種以上を合計で、０．０１質量％以上の添加が必要である。しかし、０．２０質量％を超えて添加しても、析出物の粗大化により強度上昇は飽和するとともに、製造コストの増大を招く。
【００３０】
＜Ｃｕ：０．１質量％〜１．５質量％、Ｎｉ：０．１質量％〜１．０質量％、Ｍｏ：０．１質量％〜０．６質量％、Ｃｒ：０．１質量％〜１．０質量％及びＢ：０．０００５質量％〜０．００５質量％の１種以上＞
Ｃｕ、Ｎｉ、Ｍｏ、Ｃｒ及びＢは、鋼の焼入れ性を高めたり、析出強化による高強度化に有効な元素である。その効果を得るためには、Ｃｕ、Ｍｏ、Ｃｒ及びＢの１種以上を、それぞれ設定した下限値以上添加することが必要である。しかし、それぞれ設定した上限値を超えて添加してもその効果は飽和するととともに製造コストの増加を招く。なお、１種だけの添加でも２種以上の添加でもその効果は認められるが、２種以上を添加する場合は、それぞれ設定した上限値の１／２を超える量を添加すると、その効果に比して製造コストの上昇が大きくなるので、１／２以下の量で添加することが望ましい。
【００３１】
機械的特性を限定した理由は以下の通りである。
＜降伏強度：７８０Ｎ／ｍｍ２以上＞
１５０００ｒｐｍを超える超高速回転における遠心力でのロータの変形を抑制するため、鋼板の降伏強度は７８０Ｎ／ｍｍ２以上とした。なお、本発明における降伏強度は、ＪＩＳ５号引張試験片を用い、ＪＩＳ  Ｚ２２４１に準拠した引張試験方法により測定されるものである。
【００３２】
磁気特性を限定した理由は以下の通りである。
＜磁界の強さが８０００Ａ／ｍのときの圧延方向から４５°方向の磁束密度ＢＢ８０００：１．７０Ｔ以上＞
電磁鋼板や熱処理により強化した鋼板では、再結晶や変態に伴う集合組織の影響を受け、磁束密度は圧延方向又は圧延方向から９０°方向だけが高くなる傾向を示す。この場合、圧延方向から４５°方向の磁束密度が低くなるため、全方位の平均的な磁束密度も低くなるとともに、異方性の影響を受け、これらの鋼板をロータの素材としてモータを製造すると、コギングトルクが大きくなる。
一方、圧延方向から４５°方向の磁束密度を圧延方向や圧延方向から９０°方向よりも高くするとともに、下記のように平均の磁束密度を高くすれば、異方性の影響を効果的に抑制できることを見出した。この効果を得るためには、圧延方向から４５°方向の磁束密度ＢＢ８０００を１．７０Ｔ以上にする必要がある。この値は高ければ高いほど良く、上限は特に設定しない。
【００３３】
＜平均の磁束密度ＢＡ８０００：１．６５Ｔ以上かつＢＢ８０００≧ＢＡ８０００＞
ロータ鉄心に用いられる鋼板は、主にヨークの役割を果たすとともに、ロータとして高速回転する際に磁石を挿入した位置（ｄ軸）と挿入していない位置（ｑ軸）でのインダクタンスの値の差に基づくリラクタンストルクを有効に活用し、特に高速回転領域において従来の鋼板と同等以上のトルク性能を発揮するためには、下記（１）式で計算される磁界の強さが８０００Ａ／ｍのときの平均の磁束密度ＢＡ８０００が１．６５Ｔ以上であることが必要である。また、圧延方向から４５°方向の磁束密度ＢＢ８０００が平均の磁束密度ＢＡ８０００以上となる異方性とすることで、モータを製造した際の振動を抑制することが可能となる。
ＢＡ８０００＝（ＢＬ８０００＋２×ＢＢ８０００＋ＢＣ８０００）／４・・・（１）
ここで、ＢＬ８０００は圧延方向の磁束密度であり、ＢＢ８０００は圧延方向から４５°方向の磁束密度であり、ＢＣ８０００は圧延方向から９０°方向の磁束密度である。
【００３４】
上述した通り、本発明のＩＰＭモータのロータ鉄心用鋼板は、高速回転に耐え得る高強度と高いリラクタンストルクを得るための高磁束密度及び圧延方向から４５°方向の磁束密度が高い良好な異方性を有している。このようなＩＰＭモータのロータ鉄心用鋼板は、鋼板の成分組成を調整するだけでは得られず、適正な条件の熱間圧延及び冷間圧延を施すことによって得ることができる。これは、オーステナイト域にて仕上げ圧延を行う熱間圧延によって得た比較的ランダムな集合組織をベースとすることで、冷間圧延後に圧延面において（００１）〔１１０〕を主方位とする集合組織が形成された結果であると考えられる。以下に、製造条件の詳細について説明する。
【００３５】
＜熱間圧延条件＞
連続鋳造によって得たスラブは、１１５０℃以上の温度に加熱し、７００℃以上かつ下記（２）式で計算されるＡｃ３−３０℃以上の温度で仕上げ圧延を施すことによって、実質的にオーステナイト域での仕上げ圧延となることに起因して熱間圧延ままでは比較的ランダムな集合組織とし、冷間圧延後に圧延方向から４５°方向の磁束密度を高めることが可能となる。熱間圧延の加熱温度が１１５０℃未満の場合、鋼中の炭化物等の固溶が十分では無くなるとともに、Ａｃ３−３０℃以上の仕上げ圧延温度の確保が難しくなる。熱間圧延における仕上げ温度が７００℃を下回るか又はＡｃ３−３０℃を下回ると、仕上げ圧延がフェライト域圧延となることにより、熱延鋼板において圧延方向と平行な方向の磁束密度が高くなる集合組織が発達し、冷間圧延後に良好な磁束密度の異方性が得られなくなる。なお、巻取り温度は高温になり過ぎると酸化スケールが厚くなり、その後の酸洗性を阻害するため、７００℃以下とすることが望ましい。
Ａｃ３＝９３７．２−４７６．５×Ｃ＋５６×Ｓｉ−１９．７×Ｍｎ−４．９×Ｃｒ＋３８．１×Ｍｏ−２６．６×Ｎｉ＋１２４．８×Ｖ−１６．３×Ｃｕ＋１３６．３×Ｔｉ−１９．１×Ｎｂ＋１９８．４×Ａｌ＋３３１５×Ｂ・・・（２）
【００３６】
＜金属組織＞
熱間圧延により得られた鋼板（冷間圧延前の鋼板）の金属組織は、高い磁束密度を得るためには、強磁性体であるフェライト、パーライト、ベイナイト及びマルテンサイトからなる群から選択される１種以上からなるとともに、必要に応じてＦｅ、Ｔｉ、Ｎｂ、Ｖ、Ｍｏ及びＣｒからなる群から選択される１種以上を含む炭・窒化物を含有することが望ましい。なお、非磁性であるオーステナイト相が含まれると磁束密度が低下するので、オーステナイトを含まない組織とする。
【００３７】
＜冷間圧延・加熱条件＞
得られた熱間圧延鋼板は、焼鈍後に１回の冷間圧延を施してもよいし、中間焼鈍を含む２回以上の冷間圧延を施してもよいが、最終圧延率を４０％以上とすることが望ましい。冷間圧延率が４０％未満では、圧延方向から４５°方向の磁束密度が高くなる良好な異方性が得られなくなる場合がある。本発明では、冷間圧延ままでも高強度化と高磁束密度及び良好な磁束密度の異方性を達成することが可能であるが、冷間圧延後に再結晶温度未満の比較的低温域である２００℃〜５００℃の範囲の温度に加熱することにより高強度を維持しつつ、安定して高磁束密度を得ることが可能となる。
【００３８】
＜プレステンパー処理＞
冷間圧延ままの鋼板に、再結晶温度未満の比較的低温域である２００〜５００℃に再加熱するとともに、同温度域にてプレステンパー処理を施すと、冷間圧延によって導入された転位の再配列が生じ、残留応力を低減して鋼板の平坦度を改善することが可能となるので望ましい。加熱温度が２００℃未満では、十分な平坦度が得られず、一方、５００℃を超えると、転位の回復の進行に伴って大幅に軟質化し、十分な降伏強度が得られなくなる。なお、プレステンパーの圧力は鋼板の形状が平坦に保たれる程度であれば、特別に大きくする必要は無く、例えば板厚が１．０ｍｍ以下の薄鋼板の場合、１ｋｇ／ｃｍ２未満の小さな圧力でも十分である。
【００３９】
＜テンションアニーリング処理＞
前記のプレステンパー処理と同様に、冷間圧延ままの鋼板に、再結晶温度未満の比較的低温域である２００〜５００℃にてテンションアニーリング処理を施すことにより、冷間圧延によって導入された転位の再配列が生じ、残留応力を低減して鋼板の平坦度を改善することが可能となるので望ましい。加熱温度が２００℃未満では、十分な平坦度が得られず、一方、５００℃を超えると、前述の通り軟質化し、十分な降伏強度が得られなくなる。また、テンションアニーリングの引張張力は鋼板の形状が平坦に保たれる程度であれば、特別に大きくする必要は無く、１Ｎ／ｍｍ２以上の張力で十分にその効果が得られる。しかし、２００Ｎ／ｍｍ２を超える張力を付与すると、炉内での板切断が生じる場合があり、上限を２００Ｎ／ｍｍ２にすることが望ましい。
【００４０】
＜絶縁皮膜の形成＞
本発明では、ロータに発生する渦電流損の低減を目的として、鋼板の少なくとも片方の表面に、有機材料からなる絶縁皮膜、無機材料からなる絶縁皮膜及び有機・無機複合材料からなる絶縁皮膜を形成することが好ましい。無機材料からなる絶縁皮膜の例としては、六価クロムのような有害物質を含まず、リン酸二水素アルミニウムを含有する無機質系水溶液が挙げられるが、良好な絶縁が得られれば、有機材料からなる絶縁皮膜または有機・無機複合材料からなる絶縁皮膜を用いてもよい。絶縁被膜は、上記で例示した材料を鋼板の表面に塗布することにより形成することができる。
【００４１】
本発明のＩＰＭモータのロータ鉄心用鋼板を所定の形状に打抜いて打抜き片とし、これを複数枚積層させることにより、ＩＰＭモータのロータ鉄心を得ることができる。このロータ鉄心に設けられた磁石埋め込み用の収容孔に永久磁石を埋め込むことで、ＩＰＭモータ用のロータを得ることができる。本発明のＩＰＭモータのロータ鉄心用鋼板は、極めて高強度であるために、永久磁石間のセンターブリッジを省略しても、高速回転に耐え得るロータ強度を確保することができる。このようにセンターブリッジを省略することで、永久磁石からの漏れ磁束を抑止することができるので、トルク性能の向上したＩＰＭモータとすることができる。結果として、ＩＰＭモータの更なる小型化や永久磁石の小型化が期待できる。また、磁束密度の異方性に優れるため、モータとしての振動を抑制することが可能となる。
【実施例】
【００４２】
＜実施例１＞
表１及び２に示す成分組成を有する鋼を真空溶解し、これらの連鋳片を１２５０℃に加熱し、９５０℃で仕上げ圧延して５６０℃で巻取り、板厚１．８ｍｍの熱間圧延鋼板を得た。これらの熱間圧延鋼板を酸洗した後、一回の冷間圧延にて板厚０．３５ｍｍの冷間圧延鋼帯を得た（最終圧延率：約８１％）。
得られた冷間圧延鋼帯を４００℃に設定した連続炉に６０秒通板してテンションアニーリング処理（引張張力１００Ｎ／ｍｍ２）を施した。また、その後、Ｃｒ系酸化物及びＭｇ系酸化物を含有する半有機組成の約１μｍの厚さの絶縁皮膜を鋼板の両面に形成した。
【００４３】
【表１】
0005947539.tif 000002
【００４４】
【表２】
0005947539.tif 000003
【００４５】
得られた鋼帯からＪＩＳ５号試験片を切り出し、引張試験に供した。また、圧延方向、圧延方向から４５°方向及び９０°方向に幅１０ｍｍ、長さ１００ｍｍの短冊状の試験片を採取し、１次巻線：２４０ターン、２次巻線：４００ターンとした小型のエプスタイン試験枠を用いて、各方向ごとに８０００Ａ／ｍ２における磁束密度を測定し、上記した（１）式にて８０００Ａ／ｍ２における平均の磁束密度ＢＡ８０００を計算により求めた。さらに、幅１０ｍｍの短冊状のサンプルを圧延方向と平行な方向から切出し、先端ｒ０．５ｍｍの９０°曲げ試験に供した。曲げ試験において、割れが発生しなかったものを曲げ性良好（○）、割れが発生したものを曲げ性不良（×）として曲げ性を評価した。金属組織は、冷間圧延前の鋼板の圧延方向の板厚断面を２％ナイタール試薬（２％硝酸・エチルアルコール溶液）にてエッチングを施し、走査型電子顕微鏡を用いた観察により、その組織形態から、フェライト、パーライト、ベイナイト、マルテンサイト等の組織に分類した。
各サンプルの降伏強さ、引張強さ、降伏比（ＹＲ）、曲げ性、平均の磁束密度（ＢＡ８０００）、圧延方向から４５°方向の磁束密度（ＢＢ８０００）及び冷間圧延前の金属組織を表３及び４に示した。
【００４６】
【表３】
0005947539.tif 000004
【００４７】
【表４】
0005947539.tif 000005
【００４８】
表３及び４の結果から明らかなように、Ｃ含有量の少ないＮｏ．１鋼では、降伏強さが７８０Ｎ／ｍｍ２よりも低くなった。また、Ｃ、Ｓｉ、Ａｌ及びＭｎの添加量が本発明の範囲を超えるＮｏ．１４、１７、１８及び１９鋼では、ＢＡ８０００が１．６５Ｔ未満及び／又はＢＢ８０００が１．７０Ｔ未満と低い値を示した。なお、Ａｌ及びＳｉ＋Ａｌ量が本発明範囲を超えるＮｏ．１８鋼では、Ａｃ３変態点が高すぎるため、熱間圧延の仕上圧延がフェライト域での圧延となっていた。
また、Ｐの添加量が本発明の範囲を超えるＮｏ．２０鋼では、曲げ性に劣っておりロータ形状への加工が困難となることがわかった。
一方、本発明の範囲を満足する成分組成を有し、本発明の範囲の冷間圧延と熱処理を施したものは、高い降伏強度と高磁束密度及び圧延方向から４５°方向の磁束密度が高い良好な異方性を有していることから、機械的強度が要求される高速回転ＩＰＭモータのロータ用鋼板として好適である。
【００４９】
＜実施例２＞
表１に示す成分組成を有する鋼の内、Ｎｏ．９、１３、２２及び２５鋼について、連鋳片を１２５０℃に加熱し、それぞれ表５に示す温度で仕上げ圧延して６００℃で巻取り、板厚１．８ｍｍの熱間圧延鋼板を得た。これらの熱間圧延鋼板を酸洗した後、一旦板厚１．０ｍｍ、０．５０ｍｍ、０．４０ｍｍ及び０．３２ｍｍまで冷間圧延後、８００℃で６０秒均熱、平均冷却速度：約１０℃／ｓで５５０℃まで冷却する一次冷却、引続き４００℃まで１８０秒で冷却後室温まで急冷する二次冷却の条件での連続焼鈍を施し、その後、更に、板厚０．３０ｍｍまで冷間圧延を施し、最終圧延率を６．２５％〜７０％まで変化させた。また、その後、Ｃｒ系酸化物及びＭｇ系酸化物を含有する半有機組成の約１μｍの厚さの絶縁皮膜を鋼板の両面に形成した。なお、絶縁皮膜を形成する際、３００℃まで過熱する塗装焼付け処理を施した。
【００５０】
各サンプルの降伏強さ、引張強さ、降伏比（ＹＲ）、曲げ性、平均の磁束密度（ＢＡ８０００）、圧延方向から４５°方向の磁束密度（ＢＢ８０００）及び冷間圧延前の金属組織を実施例１と同様にして評価した。結果を表５に示した。
【００５１】
【表５】
0005947539.tif 000006
【００５２】
表５の結果から明らかなように、熱間圧延の仕上げ温度が本発明範囲よりも低い場合、平均の磁束密度ＢＡ８０００及び圧延方向から４５°方向の磁束密度ＢＢ８０００のいずれも目標とする値よりも低くなる。また、熱間圧延の仕上げ温度が本発明範囲であった場合でも、最終圧延率が本発明の範囲外になると、平均の磁束密度ＢＡ８０００及び／又は圧延方向から４５°方向の磁束密度ＢＢ８０００が１．７０Ｔ未満となるとともにＢＡ８０００＞ＢＢ８０００となり、圧延方向から４５°方向の磁束密度が平均よりも低い値を示す。なお、冷延率が１０％未満の場合には、降伏強度も７８０Ｎ／ｍｍ２より低い値を示す。
【００５３】
＜実施例３＞
表６に示すように、実施例１で製造した板厚０．３５ｍｍのＮｏ．８鋼及びＮｏ．１８鋼並びに実施例２で製造した板厚０．３０ｍｍのＮｏ．２２鋼の一部について、図１に示す８極（４極対）構造のロータを打抜き加工により作製し、負荷トルクを付与したモータ性能評価試験に供した。なお、比較のため市販の電磁鋼板（３５Ａ３００）を素材としたロータも同時に作製し、同様の評価に供した。作製したロータ及びステータの仕様は以下の通りである。
【００５４】
◎ロータの仕様
・外径：８０．１ｍｍ、軸長５０ｍｍ
・積層枚数：０．３５ｍｍ／１４０枚、０．３０ｍｍ／１６３枚
・センターブリッジ、アウターブリッジの幅：１．０ｍｍ
・永久磁石：ＮＥＯＭＡＸ−３８ＶＨ、９．０ｍｍ幅×３．０ｍｍ厚×５０ｍｍ長さ、合計１６個埋め込み
◎ステータの仕様
・ギャップ長：０．５ｍｍ
・外径：１３８．０ｍｍ、ヨーク厚：１０ｍｍ、長さ：５０ｍｍ
・鉄心素材：電磁鋼板（３５Ａ３００）、板厚０．３５ｍｍ
・積層枚数：１４０枚
・巻線方式：分布巻き
【００５５】
【表６】
0005947539.tif 000007
【００５６】
なお、ステータは１個のみ製造し、製造したロータを組替えてモータとしての性能評価に供した。インバータのキャリア周波数１０ｋＨｚ、直流電源の最大電圧：２２０Ｖ、最大電流：２４Ａの入力条件において、それぞれのロータを組込んだときの５０００ｒｐｍ〜１５０００ｒｐｍにおけるモータの最大トルクと効率を表７にまとめて示した。
【００５７】
【表７】
0005947539.tif 000008
【００５８】
表７の結果から明らかなように、電磁鋼板を含むＢＢ８０００が低い鋼板をロータ鉄心の素材としたロータを組込んだモータでは、本発明の良好な異方性を有する鋼板をロータ鉄心とした場合と比較して、２％以上効率が劣っており、とくにトータルトルクにおけるリラクタンストルクの割合が大きくなる１５０００ｒｐｍの高速回転域では、効率の差はより大きくなることがわかる。
【図１】
0005947539.tif 000009